(57)【要約】【課題】建築構造物の建築現場や解体現場等から発生するＡＬＣ廃材を有効に利用し得る撥水性軽量骨材の提供。【解決手段】ＡＬＣの全面吸水率が５５ｗｔ％以下の撥水性添加剤を含有するＡＬＣ廃材を粉砕して得られた撥水性軽量骨材と、撥水性添加剤を含有しない全面吸水率が５５ｗｔ％を超えるＡＬＣ廃材の粉砕時または粉砕後に、当該ＡＬＣ廃材に撥水性添加剤を添加して得られた全面吸水率が５５ｗｔ％以下の撥水性軽量骨材を特徴とする。【選択図】      なし【特許請求の範囲】
【請求項１】
ＡＬＣ廃材からなる撥水性軽量骨材であって、ＡＬＣの全面吸水率が５５ｗｔ％以下の撥水性添加剤を含有するＡＬＣ廃材を粉砕して得られた撥水性軽量骨材。
【請求項２】
ＡＬＣ廃材からなる撥水性軽量骨材であって、撥水性添加剤を含有しない全面吸水率が５５ｗｔ％を超えるＡＬＣ廃材の粉砕時または粉砕後に、当該ＡＬＣ廃材に撥水性添加剤を添加して得られた全面吸水率が５５ｗｔ％以下の撥水性軽量骨材。
【発明の詳細な説明】
【０００１】
【発明が属する技術分野】
本発明は、ＡＬＣ（軽量気泡コンクリート製品）廃材からなる軽量骨材に係り、特にビル等の解体現場、新築現場、ＡＬＣ製造工場等から発生するＡＬＣ廃材を粉砕して用いる撥水性軽量骨材に関する。
【０００２】
【従来の技術】
ＡＬＣ（軽量気泡コンクリート製品）は、例えばシリコーングリス、シリコンオイルコンパウンド等を原料スラリーに混合し、これを蒸気養生する方法（特許文献１参照）や、粉末状の珪酸質原料と石灰質原料とのスラリーにシリコーン油またはシリコーンワニスと、樹脂エマルジョン、水溶性合成樹脂等とを添加したものを蒸気養生する方法（特許文献２参照）等により製造される。特に、オートクレーブ養生したＡＬＣは、軽くて比強度が高く、断熱性、耐火性に優れた不燃耐火材であることからその使用量は増加しつつあり、それに伴いＡＬＣ廃材も増加している。
【０００３】
近年、地球環境保全という観点から、廃棄物の減量が望まれており、廃棄物のリサイクルが行政、産業界を問わず、重要な課題となっている。かかる観点から、建築構造物に広く用いられているＡＬＣの廃材についても、そのリサイクル方法の確立が望まれている。
解体現場、新築現場、ＡＬＣ製造工場等から発生するＡＬＣ廃材は、破砕、粉砕されて一部は、ＡＬＣ製造原料として再利用されている。しかしながら、特に解体現場で発生するＡＬＣ廃材については、回収のコスト等の面から、産業廃棄物として最終処分されるのが現状である。
一方、特にオートクレーブ養生したＡＬＣは、比強度が高く、断熱性、耐火性に優れた不燃耐火建材であることから、ＡＬＣ廃材を粉砕してコンクリート用材料に再利用することが、産業廃棄物の有効利用の観点から望まれ、このＡＬＣ粉を軽量骨材として利用するための実験的研究が報告されている（非特許文献１、２参照）。それによると、ＡＬＣ廃材を軽量骨材として用いた場合、その吸水率が高いために、軽量コンクリートの単位水量が大幅に増加する問題が指摘されている。
【０００４】
【特許文献１】特開昭５５−１６２４６７号公報
【特許文献２】特開昭５６−１３４５４９号公報
【非特許文献１】菊池雅史，「ＡＬＣ廃材の再利用」，石膏と石灰，Ｎｏ．２３４，ｐｐ１５４−１５９，１９９１
【非特許文献２】八木勝他，「ＡＬＣ廃材のコンクリート用細骨相への利用に関する実験的研究」，コンクリート工学年次論文集，Ｖｏｌ２３，Ｎｏ１，２００１
【０００５】
【発明が解決しようとする課題】
本発明は、上記した従来の実状にかんがみてなされたもので、建築構造物の建築現場や解体現場等から発生するＡＬＣ廃材、すなわちＡＬＣ製造工程において、撥水剤添加等の撥水処理が施されたＡＬＣ廃材、撥水処理が施されていない吸水率の高いＡＬＣ廃材を有効に利用し得る撥水性軽量骨材を提供することを目的とするものである。
【０００６】
【課題を解決するための手段】
本発明に係る撥水性軽量骨材は、ＡＬＣ廃材からなる撥水性軽量骨材であって、ＡＬＣの全面吸水率が５５ｗｔ％以下の撥水性添加剤を含有するＡＬＣ廃材を粉砕して得られたものと、撥水性添加剤を含有しない全面吸水率が５５ｗｔ％を超えるＡＬＣ廃材の粉砕時または粉砕後に、当該ＡＬＣ廃材に撥水性添加剤を添加して得られた全面吸水率が５５ｗｔ％以下のものを特徴とするものである。
【０００７】
本発明における全面吸水率とは、１００ｍｍ×１００ｍｍ×１００ｍｍのＡＬＣ試験体を水面下３０ｍｍに浸漬し、２４時間後の重量を測定し、１０５℃絶乾重量との差から求めた値である。すなわち、下記式１で求められる値である。
【０００８】
【式１】
全面吸水率＝（吸水２４時間後の重量−１０５℃絶乾重量）／（１０５絶乾重量）
【０００９】
本発明において、ＡＬＣの全面吸水率が５５ｗｔ％以下の撥水性添加剤を含有するＡＬＣ廃材を用いることとしたのは、以下に記載する理由による。
ＡＬＣの全面吸水率は、通常５５ｗｔ％を超えるが、このような高い全面吸水率を有するＡＬＣ廃材の場合は、骨材としての吸水率も高く、軽量コンクリート用骨材として用いた場合、混練水を増加させるという問題があるのに対して、ＡＬＣの全面吸水率が５５ｗｔ％以下のＡＬＣ廃材の場合、粉砕して得られた軽量骨材は、骨材としての吸水率も低く、軽量コンクリート用骨材として用いても、混練水を増加させることなく利用できるためである。なお、全面吸水率が５５ｗｔ％以下のＡＬＣは、その製造工程において、シリコーンオイル等の撥水性の添加剤を添加することによって、全面吸水率を５５ｗｔ％以下にすることができる。全面吸水率を５５ｗｔ％以下にするための撥水性添加剤の添加量としては、０．０３〜０．１ｗｔ％程度である。すなわち、撥水性添加剤の添加量が０．０３ｗｔ％未満では全面吸水率が５５ｗｔ％を越えてしまい、他方、０．１ｗｔ％を超えても全面吸水率の低下は添加量に対して著しい効果が認められなくなり、コスト面からみてもこれ以上の添加は好ましくないからである。
【００１０】
また、撥水性添加剤を含有しないＡＬＣ廃材の場合は、粉砕時または粉砕後に、当該ＡＬＣ廃材に撥水性添加剤を添加することにより、全面吸水率が５５ｗｔ％以下の撥水性軽量骨材を得ることができる。この場合のＡＬＣ廃材に対する撥水性添加剤の添加量としては、０．０５〜０．５ｗｔ％程度である。すなわち、０．０５ｗｔ％未満では全面吸水率が５５ｗｔ％を超えてしまい、他方、０．５ｗｔ％を超えても全面吸水率の低下は添加量に対して著しい効果が認められなくなり、コスト面からみてもこれ以上の添加は好ましくないからである。
【００１１】
なお、軽量骨材は、給水率が低い方がより好ましいことから、全面吸水率が５５ｗｔ％以下の低吸水率のＡＬＣ廃材に対して撥水性添加剤を添加し、さらに給水率を低下させることも可能である。
【００１２】
本発明で使用する撥水性添加剤としては、シリコーンオイルが代表的であり、例えばジメチルシリコーン、アルキル変成シリコーン、アルキル・アルコキシ変成シリコーンなどが一般的である。
【００１３】
【発明の実施の形態】
本発明の第１実施例は、全面吸水率が５５ｗｔ％以下の撥水性添加剤を含有するＡＬＣ廃材を粉砕して、撥水性軽量骨材を得る。また、第２実施例は、撥水処理が施されていない全面吸水率が５５ｗｔ％を超えるＡＬＣ廃材を粉砕する過程または粉砕した後に、当該ＡＬＣ粉にシリコーンオイル等の撥水剤を噴霧して、全面吸水率５５ｗｔ％以下の撥水性軽量骨材を得る。
なお、粉砕装置としては、例えばジョークラッシャ、ローラミル等が一般的である。
【００１４】
本発明において得られる撥水性軽量骨材の粒径や、骨材としての添加量は、軽量コンクリートの必要特性に応じて適宜調整すればよく、特に限定されない。
【００１５】
ＡＬＣ廃材についても、ＡＬＣ製造工場で発生する不良品や端材、新築現場で発生する残材、さらには解体現場で発生する廃材の何れについても利用可能である。
【００１６】
【実施例】
実施例１
表１に示す材料を用い、表２に示す配合条件で配合したコンクリートのスランプの測定結果を表３に示す。本実施例では、ＡＬＣ製造工場から発生した全面吸水率が異なる廃材をジョークラッシャーで粉砕し、５〜２５ｍｍ．０．１５〜１０ｍｍにそれぞれふるい分けたものをＡＬＣ廃材として用いた。なお、表３には、ＡＬＣ骨材を無添加としたものを比較例（標準）として示した。
表３に示す結果より明らかなごとく、全面吸水率５５ｗｔ％以下のＡＬＣ廃材を用いた本発明例は、従来例に比し、すべてスランプが大きく、ワーカビリティーが改善されていることがわかる。
【００１７】
【表１】
2005008465.tif 000002
【００１８】
【表２】
2005008465.tif 000003
【００１９】
【表３】
2005008465.tif 000004
【００２０】
実施例２
表４に示す材料を用い、表５に示す配合条件で配合したコンクリートのスランプの測定結果を表６に示す。本実施例では、ＡＬＣ製造工場から発生した全面吸水率６０ｗｔ％の廃材をジョークラッシャーで粉砕しつつ、スプレーによりジメチルシリコーンオイルを噴霧し、その後、５〜２５ｍｍ、０．１５〜１０ｍｍにそれぞれふるい分けた撥水性骨材をＡＬＣ廃材として用いた。なお、表６には、ＡＬＣ骨材を無添加としたものを比較例（標準）として示した。
表３に示す結果より明らかなごとく、本実施例においても、全面吸水率５５ｗｔ％以下のＡＬＣ廃材を用いた本発明例は、すべてスランプが標準値と同じで、ワーカビリティーが改善されていることがわかる。
【００２１】
【表４】
2005008465.tif 000005
【００２２】
【表５】
2005008465.tif 000006
【００２３】
【表６】
2005008465.tif 000007
【００２４】
【発明の効果】
以上説明したように、本発明の撥水性軽量骨材は、コンクリートのワーカビリティーの低下を少なくする効果があり、ＡＬＣ廃材の有効利用に大きく寄与し得る。